(57)【要約】【課題】高品質なゴルフボールが得られる製造方法の提供。【解決手段】成形型１８は、金属製の本体３２、３８と、この本体３２、３８に積層されたメッキ層３４、４０と、このメッキ層３４、４０に積層されたフッ素樹脂コート層３６、４２とを備えている。メッキ層３４、４０は、無電解ニッケルメッキ処理によって形成されている。メッキ層３４、４０の表面は、化学処理で粗面化されている。フッ素樹脂コート層３６、４２は、焼成によって形成されている。フッ素樹脂コート層３６、４２は、ポリテトラフルオロエチレンからなる。熱可塑性ポリウレタンエラストマーからなる樹脂組成物がこの成形型において加圧及び加熱され、ハーフシェルが得られる。ハーフシェルは、成形型１８から容易に離型する。コアとこのコアに嵌められた２枚のハーフシェルとが、圧縮成形法に供され、ゴルフボールが得られる。【選択図】図３
2006346441.tif 000002
【特許請求の範囲】
【請求項１】
金属製の本体と、この本体に積層されておりその表面が化学処理で粗面化されたメッキ層と、このメッキ層に積層されたフッ素樹脂コート層とを備えた成形型によって、熱可塑性樹脂組成物が加圧及び加熱され、碗状であるハーフシェルが得られる工程と、
コアと、このコアに嵌められた２枚のハーフシェルとが、半球状のキャビティ面を有し表面に多数のピンプルを有する上型及び下型を備えた他の成形型に、この成形型が開かれた状態で投入される工程と、
この成形型が締められることにより、ハーフシェルの熱可塑性樹脂組成物が球状キャビティ内で加圧されつつ加熱されて余剰の熱可塑性樹脂組成物が球状キャビティから流出する工程と、
球状キャビティに残存する熱可塑性樹脂組成物が固化してカバーが成形される工程と
を含むゴルフボール製造方法。
【請求項２】
上記メッキ層が無電解ニッケルメッキ処理によって形成されており、フッ素樹脂コート層が焼成によって形成されている請求項１に記載の製造方法。
【請求項３】
上記本体の表面が粗面化されている請求項１又は２に記載の製造方法。
【請求項４】
上記フッ素樹脂コート層がポリテトラフルオロエチレンからなる請求項１から３のいずれかに記載の製造方法。
【請求項５】
上記熱可塑性樹脂組成物の基材ポリマーの主成分がポリウレタンエラストマーである請求項１から４のいずれかに記載の製造方法。
【請求項６】
上記カバーの厚みが０．１ｍｍ以上０．８ｍｍ以下である請求項１から５のいずれかに記載の製造方法。
【請求項７】
上記カバーの、ＪＩＳ−Ａ硬度計で測定された硬度が７０以上９８以下である請求項１から６のいずれかに記載の製造方法。
【請求項８】
金属製の本体と、この本体に積層されておりその表面が化学処理で粗面化されたメッキ層と、このメッキ層に積層されたフッ素樹脂コート層とを備えたゴルフボール用成形型。
【発明の詳細な説明】
【技術分野】
【０００１】
本発明は、ゴルフボールの製造方法に関する。詳細には、本発明は、ハーフシェルの成形に用いられる成形型の改良に関する。
【背景技術】
【０００２】
一般的なゴルフボールは、コアとカバーとを備えている。カバーは、熱可塑性樹脂組成物からなる。カバーは、射出成形法又は圧縮成形法によって成形される。
【０００３】
射出成形法は、量産性に優れる。射出成形法では、まず保持ピンによってコアが球状キャビティの中心に保持される。次に、キャビティ面とコアとの間隙に、溶融した熱可塑性樹脂組成物が射出される。射出の最終段階では保持ピンは後退するので、樹脂組成物の流動に伴ってコアが中心から移動することがある。移動は、カバーの厚みの不均一（いわゆる偏肉）を招来する。キャビティ面とコアとの間隙に存在するエアは、樹脂組成物の流入に従ってベント穴又は保持ピンのクリアランスから排出される。この排出が不十分であると、残留エアによる外観不良が発生する。射出成形法による高品質なゴルフボールの製造には、困難が伴う。
【０００４】
圧縮成形法では、熱可塑性樹脂組成物からなるハーフシェルが用いられる。ハーフシェルの成形には、凸部を備えた上型と凹部を備えた下型とからなる成形型が用いられる。成形型に投入された樹脂組成物は、加圧及び加熱によって流動し、凸部と凹部との間に形成されたキャビティを満たす。樹脂組成物が冷却された後、成形型が開かれて、ハーフシェルが取り出される。
【０００５】
圧縮成形法によるカバーの成形では、２枚のハーフシェルと、これらハーフシェルに被覆されたコアとが、他の成形型に投入される。この成形型が締められることで樹脂組成物が加圧され、余剰の樹脂組成物がパーティングラインから流出する。コアとハーフシェルとの間に存在するエアは、樹脂組成物の流出に伴ってパーティングラインから排出される。成形型に残存する樹脂組成物が凝固し、カバーが得られる。このような圧縮成形法が、特開２００４−３４４３８６公報に開示されている。
【特許文献１】特開２００４−３４４３８６公報
【発明の開示】
【発明が解決しようとする課題】
【０００６】
ハーフシェルの取り出しの際、離型性が不十分であると、ハーフシェルが引っ張られて変形が生じる。変形したハーフシェルが用いられれば、不均一なカバーが成形される。近年、薄いカバーを備えたゴルフボールが開発され、市販されている。このゴルフボールには、薄いハーフシェルが用いられる。薄いハーフシェルでは、成形型から取り出されるときの変形が生じやすい。近年、ポリウレタンエラストマー等の軟質材料からなるカバーを備えたゴルフボールが開発され、市販されている。このゴルフボールには、軟質材料からなるハーフシェルが用いられる。このハーフシェルでは、成形型から取り出されるときの変形が生じやすい。ハーフシェル用成形型の離型性は、極めて重要である。
【０００７】
表面に離型剤層を備えた種々の成形型が、提案されている。しかし、いずれの成形型においても、離型性は十分ではない。特に、ポリウレタンエラストマーに対する離型性に優れた離型剤は、見出されていない。しかも、いずれの離型剤層も、耐久性に劣る。繰り返しの使用により、離型性は大幅に低下する。不十分な離型性は、ゴルフボールの品質を阻害する。
【０００８】
本発明の目的は、離型性に優れ、しかも優れた離型性が長続きするゴルフボール用成形型の提供にある。本発明の他の目的は、高品質なゴルフボールが得られる製造方法の提供にある。
【課題を解決するための手段】
【０００９】
本発明に係るゴルフボール製造方法には、金属製の本体と、この本体に積層されておりその表面が化学処理で粗面化されたメッキ層と、このメッキ層に積層されたフッ素樹脂コート層とを備えた成形型が用いられる。
【００１０】
この製造方法は、
（１）上記成形型によって熱可塑性樹脂組成物が加圧及び加熱され、碗状であるハーフシェルが得られる工程、
（２）コアと、このコアに嵌められた２枚のハーフシェルとが、半球状のキャビティ面を有し表面に多数のピンプルを有する上型及び下型を備えた他の成形型に、この成形型が開かれた状態で投入される工程、
（３）この成形型が締められることにより、ハーフシェルの熱可塑性樹脂組成物が球状キャビティ内で加圧されつつ加熱されて余剰の熱可塑性樹脂組成物が球状キャビティから流出する工程
及び
（４）球状キャビティに残存する熱可塑性樹脂組成物が固化してカバーが成形される工程
を含む。
【００１１】
好ましくは、メッキ層は、無電解ニッケルメッキ処理によって形成される。フッ素樹脂コート層は、焼成によって形成される。好ましくは、本体の表面は粗面化される。好ましくは、フッ素樹脂コート層は、ポリテトラフルオロエチレンからなる。
【００１２】
この成形型は、熱可塑性樹脂組成物の基材ポリマーの主成分がポリウレタンエラストマーであるハーフシェルの成形に適している。この成形型は、カバーの厚みが０．１ｍｍ以上０．８ｍｍ以下であるゴルフボールのためのハーフシェルの成形に適している。この成形型は、カバーのＡ硬度が７０以上９８以下であるゴルフボールのためのハーフシェルの成形に適している。
【発明の効果】
【００１３】
本発明に係る成形型は、離型性に優れ、かつ優れた離型性が長持ちする。この成形型により、ハーフシェルの変形が抑制される。この成形型が用いられた製造方法により、品質に優れたゴルフボールが得られる。
【発明を実施するための最良の形態】
【００１４】
以下、適宜図面が参照されつつ、好ましい実施形態に基づいて本発明が詳細に説明される。
【００１５】
図１は、本発明の一実施形態に係る製造方法で得られたゴルフボール２が示された一部切り欠き断面図である。このゴルフボール２は、球状のコア４と、このコア４を覆うカバー６とを備えている。コア４は、球状のセンター８と、このセンター８を覆う中間層１０とからなる。カバー６の表面には、多数のディンプル１２が形成されている。カバー６の表面のうちディンプル１２以外の部分は、ランド１４である。このゴルフボール２は、カバー６の外側にペイント層及びマーク層を備えているが、これらの層の図示は省略されている。
【００１６】
このゴルフボール２の直径は、４０ｍｍから４５ｍｍである。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下である。大きな慣性が得られるとの観点から、質量は４４ｇ以上が好ましく、４５．００ｇ以上がより好ましい。ＵＳＧＡの規格が満たされるとの観点から、質量は４５．９３ｇ以下が好ましい。
【００１７】
センター８は、ゴム組成物が架橋されることで得られる。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１８】
センター８の架橋には、通常は共架橋剤が用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１９】
ゴム組成物には、充填剤、硫黄化合物、老化防止剤、着色剤、可塑剤、分散剤等の各種添加剤が、必要に応じて適量配合される。ゴム組成物に、架橋ゴム粉末又は合成樹脂粉末が配合されてもよい。
【００２０】
センター８の直径は３０．０ｍｍ以上、特には３５．０ｍｍ以上である。センター８の直径は４１．５ｍｍ以下、特には４１．０ｍｍ以下である。センター８に、研磨、ブラッシング、フレーミング、プラズマ処理等の表面処理が施されてもよい。センター８が２以上の層から構成されてもよい。センター８と中間層１０との間に、熱可塑性樹脂組成物からなる他の層が設けられてもよい。
【００２１】
中間層１０は、熱可塑性樹脂組成物からなる。この樹脂組成物の基材ポリマーとしては、アイオノマー樹脂、熱可塑性ポリエステルエラストマー、熱可塑性ポリアミドエラストマー、熱可塑性ポリウレタンエラストマー、熱可塑性ポリオレフィンエラストマー及び熱可塑性ポリスチレンエラストマーが例示される。特に、アイオノマー樹脂が好ましい。アイオノマー樹脂は、高弾性である。後述されるように、このゴルフボール２のカバー６は極めて薄い。このゴルフボール２がドライバーで打撃されると、中間層１０が大きく変形する。アイオノマー樹脂が用いられた中間層１０は、ドライバーでのショットにおける飛行性能に寄与する。アイオノマー樹脂と他の樹脂とが併用される場合は、飛行性能の観点から、アイオノマー樹脂が基材ポリマーの主成分とされる。全基材ポリマーに占めるアイオノマー樹脂の比率は５０質量％以上が好ましく、７０質量％以上がより好ましく、８５％以上が特に好ましい。
【００２２】
好ましいアイオノマー樹脂としては、α−オレフィンと炭素数が３以上８以下のα，β−不飽和カルボン酸との二元共重合体が挙げられる。好ましい他のアイオノマー樹脂としては、α−オレフィンと炭素数が３以上８以下のα，β−不飽和カルボン酸と炭素数が２以上２２以下のα，β−不飽和カルボン酸エステルとの三元共重合体が挙げられる。二元共重合体及び三元共重合体において、好ましいα−オレフィンはエチレン及びプロピレンであり、好ましいα，β−不飽和カルボン酸はアクリル酸及びメタクリル酸である。二元共重合体及び三元共重合体において、カルボキシル基の一部は金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００２３】
好ましい二元共重合体は、８０質量％以上９０質量％以下のα−オレフィンと、１０質量％以上２０質量％以下のα，β−不飽和カルボン酸とを含む。この二元共重合体は、反発性能に優れる。好ましい三元共重合体は、７０質量％以上８５質量％以下のα−オレフィンと、５質量％以上３０質量％以下のα，β−不飽和カルボン酸と、１質量％以上２５質量％以下のα，β−不飽和カルボン酸エステルとを含む。この三元共重合体は、反発性能に優れる。特に好ましいアイオノマー樹脂は、エチレンと、アクリル酸又はメタクリル酸との共重合体である。
【００２４】
アイオノマー樹脂の具体例としては、三井デュポンポリケミカル社の商品名「ハイミラン１５５５」、「ハイミラン１５５７」、「ハイミラン１６０５」、「ハイミラン１７０６」、「ハイミラン１７０７」、「ハイミランＡＭ７３１１」、「ハイミランＡＭ７３１５」、「ハイミランＡＭ７３１７」、「ハイミランＡＭ７３１８」及び「ハイミランＭＫ７３２０」；デュポン社の商品名「サーリン７９３０」、「サーリン７９４０」、「サーリン８１４０」、「サーリン８９４０」、「サーリン８９４５」、「サーリン９１２０」、「サーリン９９１０」及び「サーリン９９４５」；並びにエクソン社の商品名「ＩＯＴＥＫ７０１０」、「ＩＯＴＥＫ７０３０」、「ＩＯＴＥＫ８０００」及び「ＩＯＴＥＫ８０３０」が挙げられる。２種以上のアイオノマー樹脂が併用されてもよい。１価の金属イオンで中和されたアイオノマー樹脂と２価の金属イオンで中和されたアイオノマー樹脂とが併用されてもよい。
【００２５】
飛行性能の観点から、中間層１０の厚みは０．３ｍｍ以上が好ましく、０．５ｍｍ以上がより好ましく、０．７ｍｍ以上が特に好ましい。打球感の観点から、厚みは２．５ｍｍ以下が好ましく、２．０ｍｍ以下がより好ましい。
【００２６】
中間層１０とカバー６との密着の観点から、中間層１０に表面処理が施され、その粗度が高められることが好ましい。表面処理の具体例としては、ブラッシング、研磨等が挙げられる。中間層１０とカバー６との間に、両者の密着を高めるための補強層が設けられてもよい。
【００２７】
カバー６は、熱可塑性樹脂組成物からなる。この樹脂組成物の基材ポリマーとしては、熱可塑性ポリウレタンエラストマー、熱可塑性ポリエステルエラストマー、熱可塑性ポリアミドエラストマー、熱可塑性ポリオレフィンエラストマー、熱可塑性ポリスチレンエラストマー及びアイオノマー樹脂が例示される。基材ポリマーとして熱可塑性ポリウレタンエラストマーが用いられることが好ましい。熱可塑性ポリウレタンエラストマーは、軟質である。熱可塑性ポリウレタンエラストマーからなるカバー６を備えたゴルフボール２がショートアイアンで打撃されたときのスピン速度は、大きい。熱可塑性ポリウレタンエラストマーからなるカバー６は、ショートアイアンでのショットにおけるコントロール性能に寄与する。熱可塑性ポリウレタンエラストマーは、カバー６の耐擦傷性能にも寄与する。
【００２８】
熱可塑性ポリウレタンエラストマーは、ハードセグメントとしてのポリウレタン成分と、ソフトセグメントとしてのポリエステル成分又はポリエーテル成分とを含む。ポリウレタン成分の硬化剤としては、脂環式ジイソシアネート、芳香族ジイソシアネート及び脂肪族ジイソシアネートが例示される。特に、脂環式ジイソシアネートが好ましい。脂環式ジイソシアネートは主鎖に二重結合を有さないので、カバー６の黄変が抑制される。しかも、脂環式ジイソシアネートは強度に優れるので、カバー６の傷つきが抑制される。２種以上のジイソシアネートが併用されてもよい。
【００２９】
脂環式ジイソシアネートとしては、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。
【００３０】
芳香族ジイソシアネートとしては、４，４’−ジフェニルメタンジイソシアネート（ＭＤＩ）及びトルエンジイソシアネート（ＴＤＩ）が例示される。脂肪族ジイソシアネートとしては、ヘキサメチレンジイソシアネート（ＨＤＩ）が例示される。
【００３１】
熱可塑性ポリウレタンエラストマーの具体例としては、ＢＡＳＦジャパン社の商品名「エラストランＸＮＹ９０Ａ」、商品名「エラストランＸＮＹ９７Ａ」、商品名「エラストランＸＮＹ５８５」及び商品名「エラストランＸＫＰ０１６Ｎ」；並びに大日精化工業社の商品名「レザミンＰ４５８５ＬＳ」及び商品名「レザミンＰＳ６２４９０」が挙げられる。
【００３２】
カバー６において、熱可塑性ポリウレタンエラストマーと他の樹脂とが併用される場合は、コントロール性能の観点から、熱可塑性ポリウレタンエラストマーが基材ポリマーの主成分とされる。全基材ポリマーに占める熱可塑性ポリウレタンエラストマーの比率は５０質量％以上が好ましく、７０質量％以上がより好ましく、８５質量％以上が特に好ましい。
【００３３】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が、適量配合される。比重調整の目的で、カバー６にタングステン、モリブデン等の高比重金属の粉末が配合されてもよい。
【００３４】
ＪＩＳ−Ａ型硬度計で測定されたカバー６の硬度は、９８以下が好ましい。このカバー６は、軟質である。このカバー６は、打球感及びコントロール性能に寄与する。この観点から、硬度は９７以下がより好ましい。硬度は、７０以上が好ましい。硬度が７０以上のカバー６は、ゴルフボール２の反発性能をさほど阻害しない。この観点から、硬度は７５以上がより好ましい。硬度の測定には、熱プレスで成形された、カバー６と同一の材料からなる、厚みが約２ｍｍであるシートが用いられる。測定に先立ち、シートは２３℃の温度下に２週間保管される。測定時には、３枚のシートが重ね合わされる。
【００３５】
カバー６の厚みは、０．８ｍｍ以下である。前述のように、カバー６は軟質である。軟質なカバー６は、ゴルフボール２の反発係数の面では不利である。ドライバーでのショットでは、ゴルフボール２の中間層１０及びセンター８も大きく変形する。カバー６の厚みが０．８ｍｍ以下に設定されることにより、カバー６が軟質であっても、ドライバーでのショットにおける反発係数にカバー６が大幅な悪影響を与えることがない。飛行性能及び成形容易の観点から、カバー６の厚みは０．６ｍｍ以下がより好ましく、０．５ｍｍ以下が特に好ましい。カバー６の成形容易の観点から、厚みは０．１ｍｍ以上が好ましく、０．２ｍｍ以上がより好ましい。
【００３６】
図２は、図１のゴルフボール２の製造に用いられる第一成形型１８の一部が示された断面図である。第一成形型１８は、上型２０及び下型２２からなる。上型２０は、平坦部２４と凸部２６とを備える。凸部２６の表面は、実質的に半球状である。下型２２は、平坦部２８と凹部３０とを備える。凹部３０の表面は、実質的に半球状である。凸部２６の半径は、凹部３０の半径よりも小さい。上型２０と下型２２とが合わされると、凸部２６と凹部３０との間にスペースが形成される。上型２０と下型２２とが合わされると、上型２０の平坦部２４と下型２２の平坦部２８との間にもスペースが形成される。
【００３７】
図３は、図２の第一成形型１８の一部が示された拡大断面図である。この図には、上型２０及び下型２２が示されている。上型２０は、本体３２、メッキ層３４及びフッ素樹脂コート層３６を備えている。下型２２も、本体３８、メッキ層４０及びフッ素樹脂コート層４２を備えている。メッキ層３４、４０は、本体３２、３８に積層されている。フッ素樹脂コート層３６、４２は、メッキ層３４、４０に積層されている。本体３２、３８は、金属材料からなる。典型的には、本体３２、３８は、炭素鋼、ステンレス鋼等の鋼からなる。好ましくは、本体３２、３８の表面は粗面化される。粗面化により、本体３２、３８とメッキ層３４、４０との密着性が高められる。粗面化処理の具体例としては、ブラスト処理及び研磨処理が挙げられる。
【００３８】
メッキ層３４、４０は、無電解ニッケルメッキ処理によって形成されている。メッキ層３４、４０の厚みは、５μｍ以上３０μｍ以下が好ましい。メッキ層３４、４０の表面は、化学処理で粗面化されている。この化学処理では、メッキ層３４、４０の表面が薬品に曝される。化学処理により、メッキ層３４、４０の表面に凹凸が形成されている。この凹凸は、機械処理によって粗面化された凹凸よりも微細である。このメッキ層は、フッ素樹脂コート層の下地としては極めて特殊である。
【００３９】
フッ素樹脂コート層３６、４２の厚みは、５μｍ以上３０μｍ以下が好ましい。フッ素樹脂コート層３６、４２には、典型的には、ポリテトラフルオロエチレンが用いられる。フッ素樹脂コート層３６、４２の形成では、まずメッキ層３４、４０の表面にフッ素樹脂が塗布される。次に、第一成形型１８が昇温される。一般的には、第一成形型１８は、約４００℃の環境下に置かれる。これによりフッ素樹脂が溶融し、メッキ層３４、４０の表面の微細凹凸に含浸する。この処理は、焼成と称されている。フッ素樹脂の塗布と焼成とが、２回以上繰り返されてもよい。含浸により、メッキ層３４、４０と堅固に密着したフッ素樹脂コート層３６、４２が得られる。含浸により、十分に厚いフッ素樹脂コート層３６、４２が得られる。このフッ素樹脂コート層３６、４２は、潤滑性、非粘着性及び耐摩耗性に優れる。このフッ素樹脂コート層３６、４２はまた、耐久性にも優れる。この第一成形型１８の表面のビッカース硬度は、６００以上１２００以下である。
【００４０】
図４は、図１のゴルフボール２の製造に用いられる第二成形型４４の一部が示された断面図である。第二成形型４４は、上型４６及び下型４８からなる。上型４６及び下型４８のそれぞれは多数のキャビティ面５０を備えており、このキャビティ面５０によって半球状のキャビティが形成されている。上型４６と下型４８とが合わされることにより、球状キャビティが形成される。キャビティ面５０には多数のピンプル５２が形成されている。
【００４１】
このゴルフボール２の製造では、まず基材ゴム、架橋剤及び各種添加剤が混練され、ゴム組成物が得られる。次に、このゴム組成物が、上型及び下型からなり球状キャビティを備えた成形型（図示されず）に投入される。次に、この成形型が締められる。次に、ゴム組成物は成形型を介して加熱される。加熱により、ゴムが架橋反応を起こす。架橋により、ゴム組成物が硬化する。成形型が開かれ、球状のセンター８が取り出される。
【００４２】
このセンター８は、上型及び下型からなり球状キャビティを備えた成形型（図示されず）に投入される。このセンター８の周りに、溶融樹脂組成物が、射出成形法によって注入される。この樹脂組成物が固化し、中間層１０が形成される。こうして、センター８及び中間層１０からなるコア４が得られる。中間層１０が、圧縮成形法によって成形されてもよい。
【００４３】
次に、熱可塑性樹脂及び添加剤がブレンドされ、押出機から押し出されて、樹脂組成物が得られる。次に、この樹脂組成物が所定サイズに切断される。切断により、ペレット５４（図２参照）が得られる。次に、このペレット５４が、第一成形型１８に投入される。図２に示されるように、ペレット５４は下型２２の凹部３０に載置される。次に、上型２０に対して下型２２が相対的に上昇し、型締めがなされる。型締めは通常、プレス機によってなされる。型締めにより、ペレット５４は加圧され、かつ加熱される。加圧と加熱とにより樹脂組成物は流動し、上型２０と下型２２との間のスペースが樹脂組成物で充填される。次に、第一成形型１８が冷却される。冷却により、樹脂組成物の温度も下降する。温度が十分に下がった段階で第一成形型１８が開かれ、予備成形体５６が取り出される。図４に示されるように、予備成形体５６は多数のハーフシェル５８を備えている。ハーフシェル５８は、碗状である。
【００４４】
前述のように、十分に厚いフッ素樹脂コート層３６、４２が形成されているので、第一成形型１８は離型性に優れる。予備成形体５６の取り出しによっても、ハーフシェル５８は変形しない。この第一成形型１８は、軟質な材料からなるハーフシェル５８の成形に適している。この第一成形型１８は、薄いハーフシェル５８の成形にも適している。フッ素樹脂コート層３６、４２は下地と堅固に密着しているので、第一成形型１８が繰り返し使用されても、優れた離型性が維持される。
【００４５】
次に、図４に示されるように、２枚の予備成形体５６でコア４が挟まれる。コア４には、２枚のハーフシェル５８が嵌められる。次に、予備成形体５６及びコア４が、開かれている第二成形型４４に投入される。ハーフシェル５８及びコア４は、通常は下型４８のキャビティ面５０に載置される。
【００４６】
次に、上型４６に対して下型４８が相対的に上昇し、下型４８が上型４６に接近する。この操作は通常、プレス機によってなされる。接近の速度は、３．０ｍｍ／ｓｅｃ以上２００．０ｍｍ／ｓｅｃ以下である。この速度は、速い。速い速度により、短いサイクルタイムが達成される。この工程は、接近工程と称される。
【００４７】
上型４６と下型４８との距離が所定値に達した段階で、接近工程は終了する。その後は、０．５ｍｍ／ｓｅｃ以上２．０ｍｍ／ｓｅｃ以下の速度で、下型４８が上型４６に接近する。ハーフシェル５８の熱可塑性樹脂組成物は、球状キャビティ内で加圧されつつ加熱される。加圧と加熱とにより樹脂組成物が流動し、コア４の周りを覆う。余剰の樹脂組成物は、球状キャビティから流出する。この工程は、型締め工程と称される。型締め工程では、ピンプル５２がハーフシェル５８及び中間層１０を押圧する。この押圧により、ハーフシェル５８及び中間層１０は窪む。ハーフシェル５８が窪むことにより、ディンプル１２が形成される。
【００４８】
次に、プレス機の圧力が高められる。ハーフシェル５８の樹脂組成物は、球状キャビティ内で、型締め工程の圧力よりも高い圧力で加圧される。この工程は、高圧工程と称される。高圧工程により、上側のハーフシェル５８と下側のハーフシェル５８とが堅固に結合する。高圧工程により、ピンプル５２の形状が正確に反映されたディンプル１２が形成される。
【００４９】
次に、第二成形型４４が締められた状態で、この第二成形型４４が冷却される。冷却により、ハーフシェル５８の樹脂組成物が固化する。この樹脂組成物は、カバー６を構成する。この工程は、固化工程と称される。固化の後に第二成形型４４が開かれ、ゴルフボール２が取り出される。ハーフシェル５８が均質なので、このゴルフボール２は品質に優れる。
【実施例】
【００５０】
以下、実施例によって本発明の効果が明らかにされるが、この実施例の記載に基づいて本発明が限定的に解釈されるべきではない。
【００５１】
［実施例］
１００質量部の熱可塑性ポリウレタンエラストマー（前述の商品名「エラストランＸＮＹ９７Ａ」）及び４質量部の二酸化チタンを二軸押出機で混練し、樹脂組成物を押し出した。条件は、以下の通りである。
温度：２３０℃
スクリュー径：４５ｍｍ
スクリュー回転速度：２００ｒｐｍ
スクリューのＬ／Ｄ：３５
この樹脂組成物を切断し、円柱状のペレットを得た。このペレットの直径は２０ｍｍであり、質量は約２ｇである。
【００５２】
炭素鋼からなる本体と、無電解ニッケルメッキ処理によって形成され化学処理でその表面が粗面化されたメッキ層と、ポリテトラフルオロエチレンからなり焼成で得られたフッ素樹脂コート層とを備えた第一成形型を用意した。この第一成形型の凹部にペレットを投入し、圧縮成形法で多数のハーフシェルを備えた予備成形体を得た。条件は、以下の通りである。
成形温度：１６０℃
一次加圧工程の圧縮力：７８４５Ｎ
一次加圧工程の時間：２分
二次加圧工程の圧縮力：２６４７８Ｎ
二次加圧工程の時間：２分
冷却工程の圧縮力：２６４７８Ｎ
冷却工程の時間：５分
なお、圧縮力とは、各工程においてプレス機によって第一成形型に加えられる最大の力が、第一成形型が有する凹部の数で除された値である。プレス機によって第一成形型に加わる力とは、プレス機のラムの圧力にこのラムの断面積が乗じられた値である。
【００５３】
［比較例１］
炭素鋼からなる本体にフッ素系離型剤（ダイキン工業社の商品名「ダイフリー」）が塗布された第一成形型を用いた他は実施例と同様にして、予備成形体を得た。
【００５４】
［比較例２］
炭素鋼からなる本体に、テフロン（登録商標）が含浸した無電解ニッケルメッキ（旭プレシジョン社の商品名「テクノフォス」）が積層された第一成形型を用いた他は実施例と同様にして、予備成形体を得た。
【００５５】
［比較例３］
炭素鋼からなる本体に、テフロン（登録商標）のコーティングが施された第一成形型を用いた他は実施例と同様にして、予備成形体を得た。
【００５６】
［離型性の評価］
第一成形型からの予備成形体の離型性を、下記の基準に従って格付けした。
Ａ：予備成形体が第一成形型から容易にピックアップできる
Ｂ：予備成形体の第一成形型からのピックアップに多少の困難がある
Ｃ：予備成形体が第一成形型からピックアップできない
この結果が、下記の表１に示されている。
【００５７】
［耐久性の評価］
予備成形体の成形を繰り返し、第一成形型からのピックアップが不可能となるまでの成形回数をカウントした。そして、下記の基準に従って格付けした。
Ａ：１０００回以上
Ｂ：１００回以上１０００回未満
Ｃ：１００回未満
この結果が、下記の表１に示されている。
【００５８】
表１  評価結果
実施例    比較例１  比較例２  比較例３
離型性      Ａ        Ｂ        Ｃ        Ｂ
耐久性      Ａ        Ｃ        −        Ｃ
【００５９】
表１から明らかなように、実施例の成形型では、離型性が良好であり、しかも優れた離型性が長期間維持されている。この評価結果から、本発明の優位性は明らかである。
【産業上の利用可能性】
【００６０】
本発明に係る成形型は、センター、中間層及びカバーの成形にも適している。
【図面の簡単な説明】
【００６１】
【図１】図１は、本発明の一実施形態に係る製造方法で得られたゴルフボールが示された一部切り欠き断面図である。
【図２】図２は、図１のゴルフボールの製造に用いられる第一成形型の一部が示された断面図である。
【図３】図３は、図２の第一成形型の一部が示された拡大断面図である。
【図４】図４は、図１のゴルフボールの製造に用いられる第二成形型の一部が示された断面図である。
【符号の説明】
【００６２】
２・・・ゴルフボール
４・・・コア
６・・・カバー
８・・・センター
１０・・・中間層
１２・・・ディンプル
１４・・・ランド
１８・・・第一成形型
２０、４６・・・上型
２２、４８・・・下型
２４、２８・・・平坦部
２６・・・凸部
３０・・・凹部
３２、３８・・・本体
３４、４０・・・メッキ層
３６、４２・・・フッ素樹脂コート層
４４・・・第二成形型
５０・・・キャビティ面
５２・・・ピンプル
５４・・・ペレット
５６・・・予備成形体
５８・・・ハーフシェル
【図１】
2006346441.tif 000003
【図２】
2006346441.tif 000004
【図３】
2006346441.tif 000005
【図４】
2006346441.tif 000006